FR 3082322 A1 20191213 FR 1800585 A 20180608 B16955 - DD18653 JB 1 CAPTEURS D'IMAGES COMPRENANT UNE MATRICE DE FILTRES INTERFERENTIELS Domaine La présente demande concerne un filtre interférentiel, notamment pour un capteur d'images, et un procédé de fabrication d'un tel filtre interférentiel. Exposé de l'art antérieur Il est connu de réaliser des matrices de filtres interférentiels, en particulier pour les capteurs d'images, également appelés imageurs, dans le domaine du visible, de l'infra-rouge (notamment pour des longueurs d'onde de 650 nm à 1050 nm) et/ou de l'ultraviolet, qui nécessitent de séparer plusieurs plages de fréquences. Une telle matrice de filtres est également appelée filtre pixellisé, un pixel de filtre, ou filtre élémentaire, correspondant au plus petit élément du filtre ayant les mêmes propriétés de filtrage. Un exemple d'application d'un filtre pixélisé correspond à un dispositif comprenant un capteur adapté à faire l'acquisition d'images couleurs et d'images infrarouges. Le filtre pixélisé peut alors comprendre des premiers pixels de filtre laissant passer la lumière visible et bloquant le rayonnement infrarouge et des deuxièmes pixels de filtre laissant passer le rayonnement B16955 - DD18653 JB 2 infrarouge, notamment le proche infrarouge, et bloquant la lumière visible. Un filtre interférentiel est réalisé par un empilement de plusieurs couches. A titre d'exemple, un filtre interférentiel 5 peut comprendre un empilement de couches semi-réfléchissantes métalliques séparées par des couches diélectriques et/ou une alternance de couches diélectriques ayant des indices de réfraction différents, également appelés indices optiques par la suite. Les épaisseurs des couches du filtre dépendent des 10 propriétés de filtrage souhaitées. La réalisation d'un filtre pixélisé requiert la réalisation de couches diélectriques ayant des épaisseurs différentes selon le pixel de filtre considéré. Un exemple de procédé de fabrication d'un filtre 15 pixélisé est décrit dans le document W02015195123 et met en oeuvre un procédé par décollement (en anglais "lift-off"). Un inconvénient d'un tel procédé est qu'il requiert des espaceeurs, ou zones de transition, entre pixels de filtre voisins d'environ deux fois l'épaisseur totale du filtre. Un tel procédé ne peut 20 donc pas être mis en oeuvre avec des matrices de pixels adjacents et de petite taille, typiquement 3 um-5 um. En effet, l'épaisseur totale des filtres multicouches est d'au moins 1 }gym à 2 pin pour obtenir des réponses spectrales suffisamment sélectives dans les applications d'imagerie couleur et infrarouge. Un inconvénient est que si une partie de la lumière parvient sur les zones de transition, cela entraîne une perte de signal par diffusion et/ou une distorsion des réponses spectrales des pixels de filtre. Ces pertes peuvent devenir importantes 1,,rorril, ln pa,D pa.L_ _Lappv_LL à la dimension latérale, ou taille, du pixel de filtre. Ceci peut notamment se produire dans le cas de petits pixels de filtre, dont la dimension latérale est inférieure à 2 um, même lorsque les couches du filtre interférentiel ont une épaisseur de quelques centaines de nanomètres. Ceci peut également se produire pour des pixels de filtre plus gros, dont la dimension latérale est B16955 - DD18653 JB 3 supérieure à 2 pm, avec des couches du filtre interférentiel ayant une épaisseur de quelques micromètres. Résumé Un objet d'un mode de réalisation est de pallier tout 5 ou partie des inconvénients des filtres interférentiels et de leurs procédés de fabrication décrits précédemment. Un autre objet d'un mode de réalisation est que les dimensions latérales des espaceurs du filtre interférentiel sont réduites, voire que le filtre interférentiel ne comprend pas 10 d'espaceur entre les pixels de filtre. Un autre objet d'un mode de réalisation est la réalisation d'un filtre interférentiel pixélisé avec une taille de pixel de filtre inférieure à 5 gm, de préférence comprise entre 3 pm et 4 pm, plus préférentiellement comprise entre 1,5 pm et 15 3 pm. Ainsi, un mode de réalisation prévoit un filtre pixélisé destiné à reposer sur un support et comprenant, selon une direction d'empilement : des premiers pixels de filtre comprenant chacun un 20 premier filtre interférentiel recouvert d'un premier bloc diélectrique ; et des deuxièmes pixels de filtre comprenant chacun un deuxième bloc diélectrique, dont l'épaisseur est supérieure ou égale à l'épaisseur du premier filtre interférentiel, recouvert 25 d'un deuxième filtre interférentiel, dont l'épaisseur est inférieure ou égale à l'épaisseur du premier bloc diélectrique, dans lequel, pour au moins l'un des deuxièmes pixels de filtre, le deuxième bloc diélectrique du deuxième pixel de filtre cbL interposé entre uc ucu.A. 30 premiers pixels de filtre et le deuxième filtre interférentiel du deuxième pixel de filtre est interposé entre les premiers blocs diélectriques des deux premiers pixels de filtre, le filtre pixélisé comprenant, entre chaque paire de premier et deuxième pixels de filtre adjacents, une zone de 35 transition dont la dimension minimale entre le premier pixel de B16955 - DD18653 JI8 4 filtre et le deuxième pixel de filtre de ladite paire, perpendiculairement à la direction d'empilement, est inférieure à 500 nm, et dans lequel le filtre pixélisé comprend des première 5 et deuxième faces opposées, la première face étant au contact du support et la deuxième face étant sensiblement plane. Selon un mode de réalisation, chaque premier filtre interférentiel comprend une alternance de premières couches diélectriques d'un premier matériau diélectrique ayant un premier 10 indice de réfraction dans le domaine visible et de deuxièmes couches diélectriques d'un deuxième matériau diélectrique ayant un deuxième indice de réfraction dans le domaine visible strictement inférieur au premier indice de réfraction et chaque deuxième filtre interférentiel comprend une alternance de 15 troisièmes couches diélectriques d'un troisième matériau diélectrique ayant un troisième indice de réfraction dans le domaine infrarouge et de quatrièmes couches diélectriques d'un quatrième matériau diélectrique ayant un quatrième indice de réfraction dans le domaine infrarouge strictement inférieur au 20 troisième indice de réfraction ou chaque premier filtre interférentiel comprend une alternance des troisièmes couches diélectriques et des quatrièmes couches diélectriques et dans lequel chaque deuxième filtre interférentiel comprend une alternance des premières couches diélectriques et des deuxièmes 25 couches diélectriques. Selon un mode de réalisation, le premier matériau diélectrique peut être choisi dans le groupe comprenant le nitrure de silicium (SiN), l'oxyde d'hafnium (HfOx), l'oxyde d'aluminium /7^1(-^ ^ un alliage d'aluminium, d'oxygène et d'azote (A10xNy), un 30 alliage de silicium, d'oxygène, de carbone et d'azote (SiOxCyNz), le nitrure de silicium (SiNx), l'oxyde de niobium (NbOx), l'oxyde de tantale (TaOx), l'oxyde de titane (TiOx) et les mélanges d'au moins deux de ces composés. Selon un mode de réalisation, le deuxième matériau 35 diélectrique et/ou le quatrième matériau diélectrique peuvent être B16955 - DD18653 JB 5 chacun choisis dans le groupe comprenant le dioxyde de silicium (SiO2), le fluorure de magnésium (MgF2), l'oxyde de silicium (SiOx), l'oxynitrure de silicium (SiOxNy), l'oxyde d'hafnium (HfOx), l'oxyde d'aluminium (A10x), un film à base d'aluminium, 5 d'oxygène et d'azote (AlOxNy), un film à base de silicium, d'oxygène, de carbone et d'azote (SiOxCyNz), le nitrure de silicium (SiNx) et les mélanges d'au moins deux de ces composés. Selon un mode de réalisation, le le troisième matériau diélectrique peut être choisi dans le groupe comprenant le 10 silicium amorphe (aSi), le silicium amorphe hydrogéné (aSiH) et les mélanges de ces composés. Un mode de réalisation prévoit également un capteur d'images comprenant un support et le filtre pixélisé tel que défini précédemment reposant sur le support. 15 Selon un mode de réalisation, le capteur comprend, en outre, une couche antireflet entre le support et le filtre pixélisé. Selon un mode de réalisation, le capteur comprend, pour chaque premier pixel de filtre et recouvrant ledit premier pixel 20 de filtre, au moins un filtre coloré adapté à laisser passer la lumière visible seulement dans une première plage de longueurs d'onde et un filtre coloré adapté à laisser passer la lumière visible seulement dans une deuxième plage de longueurs d'onde différentes de la première plage. 25 Selon un mode de réalisation, le capteur comprend, pour chaque filtre coloré de chaque premier pixel de filtre, une première lentille recouvrant ledit filtre coloré, et comprend, pour chaque deuxième pixel de filtre, une deuxième lentille recouvrant le deuxième pixel de filtre. 30 Un mode de réalisation prévoit un procédé de fabrication d'un filtre interférentiel tel que défini précédemment, comprenant les étapes successives suivantes : a) dépôt, sur un substrat, d'un premier empilement de couches diélectriques ayant la structure des premiers filtres 35 interférentiels ; B16955 - DD18653 JB 6 b) gravure du premier empilement pour retirer le premier empilement aux emplacements des deuxièmes pixels de filtres et conserver les premiers filtres interférentiels aux emplacements des premiers pixels de filtre ; 5 c) dépôt d'une première couche isolante, ayant une épaisseur supérieure à l'épaisseur du premier empilement, sur les premiers filtres interférentiels et entre les premiers filtres interférentiels ; d) gravure d'au moins une partie de la première couche 10 isolante sur les premiers filtres interférentiels ; e) dépôt d'un deuxième empilement de couches diélectriques ayant la structure des deuxièmes filtres interférentiels ; f) gravure du deuxième empilement pour retirer le 15 deuxième empilement aux emplacements des premiers pixels de filtres et conserver les deuxièmes filtres interférentiels aux emplacements des deuxièmes pixels de filtre ; g) dépôt d'une deuxième couche isolante, ayant une épaisseur supérieure à l'épaisseur du deuxième empilement, sur 20 les deuxièmes filtres interférentiels et entre les deuxièmes filtres interférentiels ; et h) gravure d'au moins une partie de la deuxième couche isolante sur les deuxièmes filtres interférentiels. Selon un mode de réalisation, à l'étape a), le premier 25 empilement est déposé sur un support comprenant au moins une zone en relief, le procédé comprenant, à l'étape b), la gravure de la partie du premier empilement recouvrant la zone en relief. Selon un mode de réalisation, la gravure de la première couche isolante et/ou de la deuxième couche isolante comprend une 30 étape de polissage mécano-chimique. Brève description des dessins Ces caractéristiques et avantages, ainsi que d'autres, seront exposés en détail dans la description suivante de modes de réalisation particuliers faite à titre non limitatif en relation 35 avec les figures jointes parmi lesquelles : B16955 - DD18653 JB 7 les figures 1 et 2 sont respectivement une vue en coupe et une vue de dessus, partielles et schématiques, d'un mode de réalisation d'un dispositif optoélectronique comprenant un filtre interférentiel ; 5 les figures 3 à 6 représentent chacune, en partie gauche, une carte du module du vecteur de Poynting dans une vue en coupe d'un dispositif optoélectronique comprenant un pixel de filtre et, en partie droite, une courbe d'évolution de la transmission du pixel de filtre en fonction de la longueur d'onde 10 pour différentes structures de pixels de filtre et de micro- lentilles ; la figure 7 représente des domaines correspondant à des structures acceptables de pixels de filtre en fonction du rayon de courbure de la lentille recouvrant le pixel de filtre et de la 15 distance entre le support sur lequel repose le pixel de filtre et la lentille ; les figures 8 et 9 sont des vues en coupe, partielles et schématiques, d'autres modes de réalisation d'un filtre interférentiel ; 20 lesfigures 10A à 10H sont des vues en coupe, partielles et schématiques, de structures obtenues à des étapes successives d'un mode de réalisation d'un procédé de fabrication du dispositif optoélectronique représenté sur les figures 1 et 2 ; les figures 11A à 11D sont des vues en coupe, partielles 25 et schématiques, de structures obtenues à des étapes successives d'un procédé non satisfaisant de fabrication du dispositif optoélectronique représenté sur les figures 1 et 2 en présence de reliefs ; les figures 12A à 12K sont des vues en coupe, partielles 30 et schématiques, de structures obtenues à des étapes successives d'un mode de réalisation d'un procédé de fabrication du dispositif optoélectronique représenté sur les figures 1 et 2 en présence de reliefs ; B16955 - DD18653 JB 8 les figures 13 à 17 sont des vues en coupe, partielles et schématiques, d'autres modes de réalisation d'un dispositif optoélectronique comprenant un filtre interférentiel ; la figure 18 est une vue de dessus, partielle et 5 schématique, du dispositif optoélectronique représenté sur les figures 16 ou 17 ; et les figures 19 à 21 sont des vues en coupe, partielles et schématiques, d'autres modes de réalisation d'un dispositif optoélectronique comprenant un filtre interférentiel. 10 Description détaillée Par souci de clarté, de mêmes éléments ont été désignés par de mêmes références aux différentes figures et, de plus, comme cela est habituel dans la représentation des circuits électroniques, les diverses figures ne sont pas tracées à 15 l'échelle. En outre, seuls les éléments utiles à la compréhension de la présente description ont été représentés et sont décrits. En particulier, les moyens de traitement des signaux fournis par les capteurs décrits ci-après sont à la portée de l'homme de l'art et ne sont pas décrits. Dans la suite de la description, sauf 20 indication contraire, les termes "approximativement", "sensiblement", "environ" et "de l'ordre de" signifient "à 10 % près", de préférence "à 5 % près". De plus, une surface "sensiblement plane" est une surface ne présentant pas zones en relief ou en creux ayant une épaisseur supérieure à 500 nm par 25 rapport au plan moyen de la surface. En outre, dans la suite de la description, on appelle taille ou dimension latérale d'un élément d'un capteur, la dimension maximale de cet élément dans un plan perpendiculaire à la direction d'empilement des couches formant le capteur. 30 Dans la suite de la description, l'indice de réfraction du matériau signifie l'indice de réfraction du matériau sur la plage de longueurs d'onde de fonctionnement du filtre interférentiel dans le cas où l'indice de réfraction du matériau est sensiblement constant sur la plage de longueurs d'onde de 35 fonctionnement du filtre interférentiel, ou signifie l'indice de B16955 - DD18653 JB 9 réfraction moyen du matériau sur la plage de longueurs d'onde de fonctionnement du filtre interférentiel dans le cas où l'indice de réfraction du matériau varie sur la plage de longueurs d'onde de fonctionnement du filtre interférentiel. De plus, dans la suite 5 de la description, on appelle "filtre coloré" une couche homogène faite d'un seul matériau, par exemple une résine organique, ayant des propriétés de filtrage spectral par absorption sélective de la lumière dans le volume du matériau. En outre, on appelle "lumière visible" ou "domaine visible" un rayonnement dont les 10 longueurs d'onde sont comprises entre environ 400 nm et environ 700 nm. Dans la suite de la description, on appelle "zone de transition" ou "espaceur" entre deux pixels de filtre adjacents du filtre pixélisé, la région entre les deux pixels de filtre dans 15 laquelle la performance du filtre pixélisé ne peut pas être garantie à cause des incertitudes de fabrication, essentiellement le désalignement lors d'étapes de lithographie et l'inclinaison des flancs résultant d'une étape de gravure. En particulier, la zone de transition peut inclure une zone de recouvrement de deux 20 filtres interférentiels, une zone sans filtre interférentiel si les filtres interférentiels sont un peu espacés, et/ou les bords inutilisables de chaque filtre interférentiel, pouvant comprendre des faces pas tout à fait verticales. Les figures 1 et 2 représentent un mode de réalisation 25 d'un dispositif optoélectronique 30 correspondant à un capteur d'image, la figure 1 étant une coupe de la figure 2 selon la ligne A.-A. Le dispositif optoélectronique 30 comprend un support 32, par exemple en silicium, une structure monocouche ou multicouches antireflet 34 recouvrant la face supérieure 33 du support 32 et 30 un filtre interférentiel pixélisé 36 reposant sur la couche antireflet 34. Le support 32 peut comprendre des capteurs de photons ou photodétecteurs PH, représentés de façon très schématique en figure 1 par des carrés en pointillés. Le dispositif 35 optoélectronique 30 peut en outre comprendre des filtres colorés, B16955 - DD18653 JB 10 notamment des filtres rouges R, des filtres verts G, des filtres bleus B, et des filtres infrarouges IR, reposant sur le filtre interférentiel pixélisé 36. Le dispositif optoélectronique 30 peut en outre comprendre des lentilles 38, représentées seulement sur 5 la figure 1, recouvrant les filtres colorés R, G, B, IR. Dans le présent mode de réalisation, le filtre interférentiel 36 comprend des premiers et deuxièmes pixels de filtre PFIRBp et PF IRCUT- Dans le présent mode de réalisation, chaque premier 10 pixel de filtre PF IRCUT comprend du bas vers le haut en figure 1 : éventuellement une couche diélectrique 40 ; un premier filtre interférentiel IRCUT ayant une épaisseur el et comprenant une alternance de couches 42 d'un 15 premier matériau diélectrique ayant un indice de réfraction haut nH1 et de couches 44 d'un deuxième matériau diélectrique ayant un indice de réfraction bas nBi, inférieur strictement à l'indice de réfraction nH1, les couches 42 pouvant ne pas avoir les mêmes épaisseurs et les couches 44 pouvant ne pas avoir les mêmes 20 épaisseurs ; et un bloc diélectrique 46, qui peut avoir une structure monocouche ou multicouches. Dans le présent mode de réalisation, chaque deuxième pixel de filtre PFIRBP comprend du bas vers le haut en figure 1 : 25 un bloc diélectrique 48 ayant une épaisseur supérieure ou égale à l'épaisseur el, le bloc 48 pouvant avoir une structure monocouche ou multicouches; un deuxième filtre interférentiel IRBP ayant une épaisseur e2 inférieure ou égale à l'épaisseur du bloc 46 et 30 comprenant une alternance de couches 50 d'un troisième matériau diélectrique ayant un indice de réfraction haut nH2 et de couches 52 d'un quatrième matériau diélectrique ayant un indice de réfraction bas nB2, inférieur strictement à l'indice de réfraction nH2, les couches 50 pouvant ne pas avoir les mêmes épaisseurs et 35 les couches 52 pouvant ne pas avoir les mêmes épaisseurs ; et B16955 - DD18653 JB 11 éventuellement une couche diélectrique 54. Selon un mode de réalisation, les deuxième et quatrième matériaux sont identiques. La couche diélectrique 40 est en un cinquième matériau diélectrique. Le bloc diélectrique 46 est en 5 au moins un sixième matériau diélectrique. Le bloc diélectrique 48 est en au moins un septième matériau diélectrique. La couche diélectrique 54 est en un huitième matériau diélectrique. Dans le mode de réalisation représenté sur la figure 1, les cinquième, sixième, septième et huitième matériaux diélectriques sont 10 identiques au matériau de bas indice de réfraction des filtres interférentiels IRCUT et IRBP, c'est-à-dire identiques aux deuxième et quatrième matériaux. Pour cette raison, sur les figures, les couches diélectriques d'indice de réfraction bas ne sont pas représentées de façon distincte. A titre de variante, 15 les cinquième, sixième, septième et/ou huitième matériaux diélectriques peuvent être différents des deuxième et quatrième matériaux. Toutefois, de préférence, les cinquième, sixième, septième et/ou huitième matériaux diélectriques sont en un matériau ou en des matériaux d'indices de réfraction voisins du 20 matériau de bas indice de réfraction des filtres interférentiels IRCUT et IRBP avec un écart d'indice de réfraction inférieur à 0,1. Selon un mode de réalisation, les premiers pixels de filtre PFIRCUT transmettent la lumière visible et ne transmettent 25 sensiblement pas le rayonnement infrarouge pour des longueurs d'onde supérieures à un seuil compris entre 630 nm et 750 nm. Selon un mode de réalisation, les deuxièmes pixels de filtre PFIRBP transmettent essentiellement un rayonnement infrarouge dans une seule plage de longueurs d'onde dont la largeur est 30 comprise entre 10 nm et 100 nm. Les couches diélectriques 42, 44, 50, 52 des filtres IRCUT et IRBP sont sensiblement planes. De préférence, les filtres IRCUT et IRBP ne comprennent pas d'espaceurs. Les photodétecteurs PH peuvent être adaptés à détecter 35 des rayonnements dans des plages de longueurs d'onde différentes B16955 - DD18653 JB 12 ou être adaptés à détecter des rayonnements dans la même plage de longueurs d'onde. Dans ce dernier cas, c'est seulement la présence des pixels de filtre PFIRCUT et PFIRBP et des filtres colorés R, G, B et IR qui permet la détection de rayonnements dans des plages 5 de longueurs d'onde différentes. Chaque pixel de filtre peut alors recouvrir au moins un photodétecteur du capteur et jouer le rôle d'un filtre passe-bande du rayonnement incident qui atteint le capteur pour fournir un rayonnement adapté à la plage de longueurs d'onde détectées par le photodétecteur associé. Les dimensions 10 latérales des pixels de filtre peuvent être sensiblement égales aux dimensions latérales des photosites du capteur d'images ou égales à un multiple des dimensions latérales des photosites du capteur d'images. La disposition des pixels de filtre et des filtres colorés peut suivre celle des photosites du capteur 15 d'images. A titre d'exemple, les pixels de filtre et les filtres colorés peuvent être disposés en carré comme cela est représenté en figure 2. Le filtre interférentiel 36 peut notamment être utilisé avec des capteurs d'images dont les photosites ont une taille inférieure à 5 um. Le capteur d'images peut être un capteur 20 couleur et infrarouge. Selon un mode de réalisation, chaque premier pixel de filtre PFIRCUT est recouvert par au moins deux filtres colorés parmi les filtres R, G, B laissant passer la lumière visible dans des plages de longueurs d'onde différentes. Selon un mode de 25 réalisation, chaque deuxième pixel de filtre PFIRBP est recouvert par un seul filtre coloré IR laissant passer le rayonnement infrarouge. Selon un mode de réalisation, le dispositif optoélectronique 30 comprend des premiers filtres colorés R recouvrant les premiers pixels de filtre PFIRCUT et, pour la 30 lumière visible, ne laissant passer que les longueurs d'onde dans le rouge, notamment les longueurs d'onde comprises entre 580 nm et 700 nm. Selon un mode de réalisation, le dispositif optoélectronique 30 comprend des deuxièmes filtres colorés G recouvrant les premiers pixels de filtre PFIRCUT et, pour la 35 lumière visible, ne laissant passer que les longueurs d'onde dans B16955 - DD18653 JB 13 le vert, notamment les longueurs d'onde comprises entre 470 nm et 590 nm. Selon un mode de réalisation, le dispositif optoélectronique 30 comprend des troisièmes filtres coloré B recouvrant les premiers pixels de filtre PF IRCUT et, pour la 5 lumière visible, ne laissant passer que les longueurs d'onde dans le bleu, notamment les longueurs d'onde comprises entre 380 nm et 500 nm. Selon un mode de réalisation, le dispositif optoélectronique 30 comprend des quatrièmes filtres coloré IR recouvrant les deuxièmes pixels de filtre PFIRBp et ne laissant 10 pas passer la lumière visible, et laissant notamment passer un rayonnement de longueurs d'onde comprises entre 750 nm et 3000 nm. Les épaisseurs el et e2 peuvent être comprises entre 0,5 lm et 4 um, de préférence entre 1 pin et 3 put. Selon un mode de réalisation, le premier matériau 15 diélectrique est transparent, c'est-à-dire avec un coefficient d'extinction inférieur à 5.10-3, dans le domaine visible et le proche infrarouge. Selon un mode de réalisation, le deuxième matériau diélectrique est transparent, c'est-à-dire avec un coefficient d'extinction inférieur à 5.10-3, dans le domaine 20 visible et le proche infrarouge. Selon un mode de réalisation, le troisième matériau diélectrique est transparent, c'est-à-dire avec un coefficient d'extinction inférieur à 5.10-3, dans le domaine visible et le proche infrarouge. L'indice de réfraction nH1 peut être compris entre 1,8 25 et 2,5. L'indice de réfraction nBl ou nB2 peut être compris entre 1,3 et 2,5. L'indice de réfraction nH2 peut être compris entre 1,8 et 4,5. Le premier matériau diélectrique peut être choisi dans le groupe comprenant le nitrure de silicium (SiN), l'oxyde 30 d'hafnium (HfOx), l'oxyde d'aluminium (AlOx), un alliage d'aluminium, d'oxygène et d'azote (AlOxNy), un alliage de silicium, d'oxygène, de carbone et d'azote (SiOxCyNz), le nitrure de silicium (SiNx), l'oxyde de niobium (NbOx), l'oxyde de tantale (Ta0x), l'oxyde de titane (TiOx) et les mélanges d'au moins deux 35 de ces composés. B16955 - DD18653 JB 14 Le deuxième matériau diélectrique et le quatrième matériau diélectrique peuvent être chacun choisis dans le groupe comprenant le dioxyde de silicium (SiO2), le fluorure de magnésium (MgF2), l'oxyde de silicium (Si0x), l'oxynitrure de silicium 5 (SiOxNy), l'oxyde d'hafnium (Hf0x), l'oxyde d'aluminium (A10x), un film à base d'aluminium, d'oxygène et d'azote (AlOxNy), un film à base de silicium, d'oxygène, de carbone et d'azote (SiOxCyNz), le nitrure de silicium (SiNx) et les mélanges d'au moins deux de ces composés. 10 Le troisième matériau diélectrique peut être choisi dans le groupe comprenant le silicium amorphe (aSi), le silicium amorphe hydrogéné (aSiH) et les mélanges de ces composés. De façon avantageuse, le filtre pixélisé comprend, entre chaque paire de premier et deuxième pixels de filtre adjacents, 15 une zone de transition dont la dimension minimale entre le premier pixel PFIRCUT de filtre et le deuxième pixel de filtre PFIRBp de ladite paire, perpendiculairement à la direction d'empilement du dispositif, est inférieure à 500 nm. La figure 3 représente, en partie gauche, une carte de 20 chaleur en niveaux de gris du module du vecteur de Poynting qui représente le flux d'énergie électromagnétique dans une vue en coupe d'une partie du dispositif optoélectronique 30 dans le cas où le pixel de filtre PFIRBp comprend seulement le bloc diélectrique 48 entre le support 32 en silicium et la lentille 25 38. La figure 3 représente, en partie droite, une courbe d'évolution de la transmission du rayonnement par la structure comprenant le pixel de filtre et la lentille en fonction de la longueur d'onde. Pour un photosite ayant, en vue de dessus, une forme carrée de 4 pin de côté et ayant une zone active de collecte 30 du rayonnement incident de forme carrée de 2 pin de côté, on obtient une collecte efficace du rayonnement incident dans la zone active lorsque l'épaisseur du bloc diélectrique 48 est de l'ordre de 2,5 pm et le rayon de courbure de la lentille 38 est égal à 2 gm. Il apparaît que la lentille 38 focalise la lumière 35 approximativement au niveau de la surface du support 32 de B16955 - DD18653 JB 15 silicium. La transmission varie peu en fonction de la longueur d'onde et est de l'ordre de 75 %. La figure 4 est une figure analogue à la figure 3 dans le cas où le filtre interférentiel IRBP du pixel de filtre PFIRBp 5 est agencé à mi-chemin entre le support 32 et la lentille 38, l'écart entre le support 32 et la lentille 38 étant égal à 2,5 pm et le rayon de courbure de la lentille 38 étant égal à 2 pm. On observe bien un filtrage des longueurs d'onde avec néanmoins une diminution de la transmission maximale par rapport au cas 10 représenté en figure 3. En outre, la sélectivité spectrale obtenue est relativement médiocre avec par exemple une transmission non négligeable vers 1000 nm. La figure 5 est une figure analogue à la figure 4 dans le cas où le filtre interférentiel IRBP du pixel de filtre PFIRBp 15 est prévu entre le support 32 et la lentille 38, l'écart entre le support 32 et la lentille 38 étant égal à 5 pm et le rayon de courbure de la lentille 38 étant égal à 2,5 lm. Il apparaît une augmentation de la transmission maximale de la structure aux longueurs d'onde d'intérêt par rapport à la figure 4 lorsque le 20 filtre interférentiel IRBP est présent mais que l'écart entre le support 32 et la lentille 38 est de 2,5 pm. La transmission maximale est proche du cas où il n'y a pas de filtre interférentiel IRBP et où l'écart entre le support 32 et la lentille 38 est de 2,5 pm. L'effet est obtenu indépendamment de l'écart entre le 25 filtre interférentiel IRBP et le support 32. La figure 6 est une figure analogue à la figure 4 lorsque le pixel de filtre PFIRBp comprend seulement le bloc diélectrique 48 entre le support 32 et la lentille 38, l'écart entre le support 32 et la lentille 38 étant égal à 5 gm et le rayon de courbure de 30 la lentille 38 étant égal à 2,5 pm. La transmission varie peu en fonction de la longueur d'onde et est de l'ordre de 65 %, c'est-à-dire inférieure au cas illustré en figure 3. Par rapport à la figure 5, il apparaît de façon surprenante que la transmission aux longueurs d'onde d'intérêt lorsque le filtre interférentiel B16955 - DD18653 JB 16 IRBP est présent est plus importante que lorsque le filtre IRBP est absent. La figure 7 représente les points de fonctionnement optimaux (croix CO, Cl et C2) et les plages de valeurs optimales 5 pour le rayon de courbure et la distance support 32-lentille 38, pour un pixel de filtre ne comprenant pas de de filtre interférentiel (surface SO), dans le cas d'un pixel de filtre PFIRBP (surface S1) et dans le cas d'un pixel de filtre PFIRCUT (surface S2). La figure 7 a été obtenue pour un photosite ayant, 10 en vue de dessus, une forme carrée de 4 }gym de côté avec un facteur de remplissage, qui correspond au rapport entre la surface de la région active du photosite et la surface du photosite, de 25 % pour un photosite associé au deuxième pixel de filtre PFIRBP et de 55 % pour un photosite associé au premier pixel de filtre 15 PFIRCUT- Il apparaît clairement que les plages de bon fonctionnement sont sensiblement différentes entre les configurations avec et sans filtre interférentiel. Dans le mode de réalisation représenté sur les figures 20 1 et 2, une couche diélectrique du matériau d'indice de réfraction bas est présente, selon la direction d'empilement, entre le sommet du filtre interférentiel IRCUT du pixel de filtre PFIRCUT et la base du filtre interférentiel IRBP du pixel de filtre PFIRBP. La figure 8 représente, de façon partielle, une variante 25 du dispositif optoélectronique 30 dans laquelle, selon la direction d'empilement, le sommet du filtre interférentiel IRCUT du pixel de filtre PFIRCUT affleure la base du filtre interférentiel IRBP du pixel de filtre PFIRBP- La figure 9 représente une autre variante du dispositif 30 optoélectronique 30 dans laquelle, selon la direction d'empilement, une couche diélectrique 54, d'un neuvième matériau, différent des premier, deuxième, troisième et quatrième matériaux, est présente entre le sommet du filtre interférentiel IRCUT du pixel de filtre PFIRCUT et la base du filtre interférentiel IRBP 35 du pixel de filtre PFIRBP- Comme cela sera décrit plus en détail B16955 - DD18653 JB 17 par la suite, la couche 54 peut servir de couche d'arrêt de gravure lors de la formation du filtre interférentiel IRBP. Les figures 10A à 10H sont des vues en coupe, partielles et schématiques, de structures obtenues à des étapes successives 5 d'un mode de réalisation d'un procédé de fabrication du dispositif optoélectronique 30 représenté sur les figures 1 et 2. Sur ces figures, les couches 34 et 40 ne sont pas représentées. La figure 10A représente la structure obtenue après le dépôt d'un premier empilement 58 de couches diélectriques ayant 10 la structure souhaitée des filtres interférentiels IRCUT sur la totalité de la face supérieure 33 du support 32, les couches 34 et 40 n'étant pas représentées. La figure 10B représente la structure obtenue après la gravure du premier empilement 58 au niveau des emplacements 15 souhaités des deuxièmes pixels de filtre pour ne conserver des filtres IRCUT qu'aux emplacements des premiers pixels de filtre PFIRCUT- La figure 10C représente la structure obtenue après le dépôt d'une couche diélectrique 60, du matériau composant les 20 blocs 48, sur les premiers filtres interférentiels IRCUT et sur le support 32 entre les premiers filtres interférentiels IRCUT. L'épaisseur de la couche diélectrique 60 est supérieure ou égale à l'épaisseur des premiers filtres interférentiels IRCUT. La figure 10D représente la structure obtenue après une 25 étape de planarisation, par exemple un polissage mécano-chimique (CMP, sigle anglais pour Chemical-Mechanical Planarization), qui entraîne le retrait de la couche diélectrique 60 sur les premiers filtres interférentiels IRCUT pour ne conserver que les blocs 48 des deuxièmes pixels de filtre PFIRBP- Dans le présent mode de 30 réalisation, la dernière couche au sommet des filtres interférentiels IRCUT peut jouer le rôle d'une couche d'arrêt pour l'étape de planarisation. La figure 10E représente la structure obtenue après le dépôt, sur l'ensemble de la structure obtenue à l'étape 35 précédente, d'un deuxième empilement 62 de couches diélectriques B16955 - DD18653 JB 18 ayant la structure souhaitée des filtres interférentiels IRBP. En particulier, le deuxième empilement 62 recouvre les filtres interférentiels IRCUT et les blocs 48. La figure 10F représente la structure obtenue après une 5 étape de gravure des parties de l'empilement 62 recouvrant les filtres interférentiels IRCUT pour ne conserver que les filtres interférentiels IRBP reposant sur les blocs 48. La figure 10G représente la structure obtenue après le dépôt d'une couche diélectrique 64, du matériau composant les 10 blocs 46, sur l'ensemble de la structure obtenue à l'étape précédente, notamment sur les filtres interférentiels IRCUT et sur les filtres interférentiels IRBP. L'épaisseur de la couche diélectrique 64 est supérieure ou égale à l'épaisseur des deuxièmes filtres interférentiels IRBP. 15 La figure 10H représente la structure obtenue après une étape de planarisation, par exemple une CMP, qui entraîne le retrait de la couche diélectrique 64 sur les filtres interférentiels IRBP pour ne conserver que les blocs 46 des premiers pixels de filtre PF IRCUT- Dans le présent mode de 20 réalisation, la dernière couche au sommet des filtres interférentiels IRBP peut jouer le rôle d'une couche d'arrêt pour l'étape de planarisation. Le mode de réalisation de procédé de fabrication décrit précédemment est notamment adapté au cas où la face supérieure 33 25 du support 32 est sensiblement plane. Toutefois, la face supérieure 33 du support 32 peut comprendre des zones en relief. C'est notamment le cas lorsque le support 32 correspond à la face arrière d'un circuit électronique fabriqué selon une technologie CMOS. Les zones en relief peuvent notamment correspondre au 30 pourtour de plots de contact et avoir une dimension transversale de l'ordre de quelques micromètres. Les figures 11A à 11D sont des vues en coupe, partielles et schématiques, de structures obtenues à des étapes successives d'un procédé de fabrication du dispositif optoélectronique 30 B16955 - DD18653 JB 19 représenté sur les figures 1 et 2 dans le cas où le support 32 présente des zones en relief. La figure 11A représente la structure obtenue après une étape similaire à celle décrite précédemment en relation avec la 5 figure 10A et comprenant le dépôt du premier empilement 58 sur la surface supérieure 33 du support 32. On note que, dans le présent mode de réalisation, le support 32 comprend des zones en relief 70 par rapport au plan de base de la surface 33. A titre d'exemple les zones en relief 70 peuvent avoir une épaisseur de l'ordre de 10 1 pin par rapport au plan de base de la surface 33. Les zones en relief 70 ne sont pas destinées à être recouvertes par des pixels de filtre. Toutefois, l'empilement 58 recouvre les zones en relief 70, ce qui se traduit par des zones en relief 72 sur les parties de l'empilement 58 recouvrant les zones en relief 70. 15 La figure 11B représente la structure obtenue après une étape similaire à celle décrite précédemment en relation avec la figure 10B comprenant la gravure de l'empilement 58 notamment pour former les premiers filtres interférentiels IRCUT. La figure 11C représente la structure obtenue après une 20 étape similaire à celle décrite précédemment en relation avec la figure 10C et comprenant le dépôt de la couche diélectrique 60 sur l'ensemble de la structure formée à l'étape précédente et notamment sur les zones en relief 72. La figure 11D représente la structure obtenue après une 25 étape de planarisation similaire à celle décrite précédemment en relation avec la figure 10D. Dans le présent mode de réalisation, l'étape de planarisation est poursuivie jusqu'à atteindre le sommet de l'empilement 58 en dehors des zones en relief 72. Ceci entraîne la gravure des zones en relief 72. Un inconvénient est 30 que les zones en relief 72 comprennent des espaceurs latéraux verticaux ou inclinés ayant une structure multicouche. Lorsque la planarisation, notamment par CMP, atteint ces espaceurs, on peut avoir des arrachements de gros morceaux qui vont se disperser sur toute la structure et rendre la structure inutilisable. B16955 - DD18653 JB 20 Il est alors possible que le procédé ne puisse pas être poursuivi en raison des défauts générés dans l'étape de planarisation sur les espaceurs à structures multicouches inclinées. 5 Les figures 12A à 12K représentent les structures obtenues à des étapes successives d'une variante du mode de réalisation du procédé décrit précédemment en relation avec les figures 10A à 10H pour la fabrication du dispositif électronique représenté sur les figures 1 et 2, cette variante étant adaptée 10 au cas où le support 32 comprend des zones de relief dont la hauteur par rapport au plan de base du support 32 est inférieure à l'épaisseur des premiers filtres interférentiels IRCUT. La figure 12A représente la structure obtenue après une étape similaire à l'étape décrite précédemment en relation avec 15 la figure 11A à la différence qu'une couche diélectrique 74 est interposée entre l'empilement 58 et le support 32. La couche isolante 74 a la même épaisseur et la même composition que la couche 40. La figure 12B représente la structure obtenue après une 20 étape similaire à l'étape décrite précédemment en relation avec la figure 11B et comprenant la gravure de l'empilement 58 et d'une partie de la couche diélectrique 74, à la fois aux emplacements souhaités des deuxièmes pixels de filtre PFIrep, et sur les zones en relief 70. Ceci permet de délimiter les filtres interférentiels 25 IRCUT et les couches 40 pour chaque pixel de filtre PF IRCUT- La couche diélectrique 74 permet de réaliser une surgravure tout en évitant une attaque indésirable de la couche anti-reflet 34 lors du retrait de l'empilement 58. En figure 12B, une gravure de l'empilement 58 est en outre réalisée dans une zone 76 qui peut 30 être utilisée à une étape ultérieure pour réaliser des opérations de vérification métrologique. La figure 12C représente la structure obtenue après une étape analogue à l'étape décrite précédemment en relation avec la figure 10C. L'épaisseur de la couche diélectrique 60 est 35 supérieure à l'épaisseur de l'empilement 58, par exemple de B16955 - DD18653 JB 21 l'ordre de 1,5 fois l'épaisseur de l'empilement 58, par exemple de l'ordre de 3 pin. La figure 12D représente la structure obtenue après une étape de gravure au moins partielle des parties de la couche 60 5 recouvrant les filtres interférentiels IRCUT et recouvrant les zones en relief 70. Cette étape peut comprendre une étape de photolithographie utilisant le masque complémentaire du masque celui utilisé pour la gravure de l'empilement 58 à l'étape décrite précédemment en relation avec la figure 12B. Cette étape de 10 gravure de la couche 60 peut ne pas être présente. La figure 12E représente la structure obtenue après une étape de planarisation, par exemple par CMP, analogue à l'étape décrite précédemment en relation avec la figure 10D. De préférence, la dernière couche déposée de l'empilement 58 15 correspond à une couche d'arrêt de l'étape de planarisation. Lorsque l'étape décrite précédemment en relation avec la figure 12D est présente, elle permet de faciliter l'étape de planarisation par CMP. L'étape de planarisation permet notamment de délimiter les blocs diélectriques 48 et un bloc isolant 77 à 20 l'emplacement 76. Cette étape permet notamment de bien maîtriser l'épaisseur du bloc 48 qui est par ce procédé sensiblement égale à celle du filtre interférentiel IRCUT à ce stade du procédé. La maîtrise de l'épaisseur du bloc 48 est importante pour une bonne qualité de la réponse spectrale du pixel de filtre PFIRBP- 25 Il peut être avantageux que l'arrêt de l'étape de planarisation de la couche 60 soit réalisé sur une couche d'arrêt plutôt qu'à l'achèvement d'une durée déterminée. En effet, il peut être difficile, avec un arrêt de l'étape de planarisation à l'achèvement d'une durée déterminée, de maîtriser l'épaisseur 30 restante de la couche diélectrique 60 avec autant de précision que lors d'un arrêt de l'étape de planarisation sur une couche d'arrêt. De plus, cela signifie que l'arrêt de l'étape de planarisation peut ne pas être uniforme sur la totalité de la surface de la structure. Il peut, en particulier, y avoir une 35 dispersion des épaisseurs de la partie restante de la couche B16955 - DD18653 JB 22 diélectrique 60 trop importante par rapport aux contraintes dimensionnelles pour le bon fonctionnement des pixels de filtre. En outre, il peut être difficile de reproduire exactement les mêmes conditions d'arrêt d'un dispositif optoélectronique à 5 l'autre. La figure 12F représente la structure obtenue après une étape analogue à l'étape décrite précédemment en relation avec la figure 10E à la différence que l'étape de dépôt de l'empilement 62 est précédée d'une étape de dépôt d'une couche diélectrique 78 10 sur l'ensemble de la structure obtenue à l'étape précédente, du même matériau que la couche 60 ou d'indice de réfraction voisin. L'épaisseur de la couche 78 est bien contrôlée car elle résulte d'un dépôt. De ce fait, dans le présent mode de réalisation, l'épaisseur du bloc diélectrique 48 est supérieure à l'épaisseur 15 du filtre interférentiel IRCUT et choisie pour optimiser la transmission du second filtre interférentiel IRBP déposé sur le bloc 48. La figure 12G représente la structure obtenue après une étape analogue à l'étape décrite précédemment en relation avec la 20 figure 10F comprenant la gravure des parties de l'empilement 62 et de tout ou partie de la couche diélectrique 78 recouvrant les filtres interférentiels IRCUT et, en outre, recouvrant les zones de relief 72 et le bloc diélectrique 77. De préférence, la dernière couche déposée de l'empilement 58 correspond à une couche d'arrêt 25 de gravure pour l'étape de gravure de la couche diélectrique 78. Cette étape entraîne la délimitation des filtres interférentiels IRBP. La figure 12H représente la structure obtenue après une étape analogue à l'étape décrite précédemment en relation avec la 30 figure 10G. L'épaisseur de la couche 64 peut être de l'ordre de 1,5 pin à 2,5 pm. Cette épaisseur n'est pas critique pour les performances du dispositif optoélectronique 30 à condition que l'écart d'indice avec les matériaux des filtres colorés déposés ultérieurement et le matériau composant les lentilles déposées 35 ultérieurement soient faibles, de préférence inférieur à 0,2. B16955 - DD18653 JB 23 La figure 121 représente la structure obtenue après une étape de gravure au moins partielle des parties de la couche 64 recouvrant les filtres interférentiels IRBP et recouvrant les zones en relief 70. Cette étape peut comprendre une étape de 5 photolithographie utilisant le masque complémentaire du masque utilisé pour la gravure de l'empilement 62 à l'étape décrite précédemment en relation avec la figure 12G. Cette étape de gravure de la couche 64 peut ne pas être présente. La figure 12J représente la structure obtenue après une 10 étape de planarisation, par exemple par CMP, analogue à l'étape décrite précédemment en relation avec la figure 10H. Selon un mode de réalisation, l'arrêt de l'étape de planarisation peut être réalisé à l'achèvement d'une durée déterminée avant d'atteindre les filtres interférentiels IRBP. Selon un autre mode de 15 réalisation, la dernière couche déposée de l'empilement 62 correspond à une couche d'arrêt de l'étape de planarisation. Lorsque l'étape décrite précédemment en relation avec la figure 121 est présente, elle permet de faciliter l'étape de planarisation par CMP. L'étape de planarisation permet notamment 20 de délimiter les blocs diélectriques 46 et le bloc diélectrique 77 à l'emplacement 76 et de faciliter l'étalement des résines lors de la formation des filtres colorées R, G, B, IR. La figure 12K représente la structure obtenue après la formation des filtres colorés R, G, B, IR et des lentilles 38. 25 La figure 13 est une vue en coupe, partielle et schématique, d'un autre mode de réalisation d'un dispositif optoélectronique 80 comprenant l'ensemble des éléments du dispositif optoélectronique 30 représenté sur les figures 1 et 2 à la différence que les positions relatives entre les blocs 46, 30 48 et les filtres interférentiels IRCUT, IRBP, selon la direction d'empilement des couches sur le support 32, sont inversées par rapport au dispositif optoélectronique 30. A titre d'exemple, pour chaque premier pixel de filtre PF IRCUT, le bloc diélectrique 46 est interposé entre le support 32 et le filtre interférentiel 35 IRCUT et, pour chaque deuxième pixel de filtre PFIRBp, le filtre B16955 - DD18653 JB 24 interférentiel IRBP est interposé entre le support 32 et le bloc diélectrique 48. Le filtre interférentiel IRCUT est donc formé sur le bloc diélectrique 46 dont l'épaisseur est supérieure ou égale à celle du filtre interférentiel IRBP alors que filtre 5 interférentiel IRBP est formé directement sur le support 32 ou sur une couche diélectrique mince. Ceci peut être avantageux dans la mesure où le pixel de filtre PFIRBp peut être plus sensible, d'un point de vue des performances optiques, aux dispersions géométriques et d'indices de réfraction que le pixel de filtre 10 PFIRCUT De ce fait, l'impact, dans le dispositif optoélectronique 80, de la dispersion d'épaisseur du bloc diélectrique 46 sous le filtre interférentiel IRCUT sur la réponse optique du pixel de filtre PF IRCUT est donc inférieur à l'impact, dans le dispositif optoélectronique 30, de la dispersion d'épaisseur du bloc 15 diélectrique 48 sous le filtre interférentiel IRBP sur la réponse optique du pixel de filtre PFIRBp. Toutefois, dans le présent mode de réalisation, il peut être nécessaire de prévoir une couche d'arrêt de gravure spécifique au sommet du filtre interférentiel IRBP dans la mesure où la couche 50 du troisième matériau 20 diélectrique ayant un indice de réfraction haut nH2 au sommet du filtre interférentiel IRBP peut ne pas pouvoir servir de couche d'arrêt de gravure pour le matériau d'indice de réfraction bas n31 du filtre interférentiel IRCUT. La figure 14 est une vue en coupe, partielle et 25 schématique, d'un autre mode de réalisation d'un dispositif optoélectronique 85 dans lequel le bloc diélectrique 46 pour chaque premier pixel de filtre PF IRCUT est composé d'une résine autoplanarisante. Ceci permet, de façon avantageuse, de simplifier le procédé de fabrication du dispositif optoélectronique 85 par 30 rapport au dispositif optoélectronique 30. En effet, les étapes décrites précédemment en relation avec les figures 12H à 12J peuvent être remplacées par une unique étape de dépôt de la résine autoplanarisante. Selon un mode de réalisation, la résine autoplanarisante est en un matériau sensiblement transparent à la 35 lumière visible et au rayonnement infrarouge. Selon un autre mode B16955 - DD18653 JB 25 de réalisation, la résine autoplanarisante est en un matériau sensiblement transparent à la lumière visible et sensiblement opaque au rayonnement infrarouge. Dans les modes de réalisation décrits précédemment, le 5 filtre coloré IR recouvrant le deuxième pixel de filtre PFIRBP est en résine noire. Ce filtre coloré permet avantageusement de bloquer les rayonnements à des longueurs d'onde inférieures à environ 800 nm et facilite la conception du filtre interférentiel IRBP. Toutefois, selon un autre mode de réalisation, le filtre IR 10 peut être remplacé par une résine au moins partiellement transparente à la lumière visible. Dans les modes de réalisation décrits précédemment, les lentilles 38 ont des structures identiques pour tous les filtres colorés R, G, B, IR. 15 La figure 15 est une vue en coupe, partielle et schématique, d'un autre mode de réalisation d'un dispositif optoélectronique 90 dans lequel les lentilles 38 sont de formes différentes selon les filtres colorés R, G, B, IR. A titre d'exemple, en figure 15, on a représenté la lentille associée au 20 filtre coloré IR plus épaisse que les lentilles associées aux autres filtres colorés R, G et B. Ceci permet notamment de s'adapter à des photodiodes ayant des caractéristiques différentes (par exemple une taille du pixel IR plus grande ou un facteur de remplissage différent des photodiodes visible) et/ou de s'adapter 25 aux réponses spectrales de l'ensemble comprenant le pixel de filtre et la lentille. Les photodiodes recouvertes par les pixels de filtre PFIRCUT et PFIRBP peuvent avoir les mêmes dimensions ou avoir des dimensions différentes. Le premier pixel de filtre PFIRCUT 30 recouvre de préférence autant de photodiodes qu'il y a de types différents de filtres colorés R, G et B laissant passer la lumière visible. Le deuxième pixel de filtre peut recouvrir une seule photodiode ou au moins deux photodiodes. Les figures 16 et 17 sont des vues en coupe, partielles 35 et schématiques, d'autres modes de réalisation de dispositifs B16955 - DD18653 JB 26 optoélectroniques 95, 100. La figure 18 est vue de dessus du dispositif optoélectronique 95, 100 représenté sur la figure 16 ou 18. Les figures 16 et 17 sont des vues en coupe de la figure 18 selon la ligne B-B. Pour le dispositif optoélectronique 95 5 représenté en figure 16, chaque deuxième pixel de filtre PFIRBp recouvre deux photodiodes PH. Pour le dispositif optoélectronique 100 représenté en figure 17, chaque deuxième pixel de filtre PFIRBP recouvre une photodiode PH' de plus grandes dimensions que les photodiodes PH associées aux premiers pixels de filtre 10 PFIRCUT- La figure 19 est une vue en coupe d'un autre mode de réalisation d'un dispositif optoélectronique 105 dans lequel le dispositif optoélectronique 105 comprend l'ensemble des éléments du dispositif optoélectronique 30 représenté sur les figures 1 et 15 2 et comprend, en outre, un troisième pixel de filtre PFuv, par exemple adapté à filtrer le rayonnement ultraviolet, recouvert d'un filtre T et d'une lentille 38. Dans ce cas, le troisième pixel de filtre peut comprendre, sur le support 32, un bloc isolant 106 d'un matériau diélectrique et un filtre interférentiel UV, 20 comprenant par exemple une alternance de couches métalliques et de couches diélectriques, par exemple une alternance de couches d'argent ou d'aluminium et de couches diélectriques. Le filtre coloré T recouvrant le troisième pixel de filtre PFuv peut être en résine transparente. 25 La figure 20 est une vue en coupe d'un autre mode de réalisation d'un dispositif optoélectronique 110 dans lequel le dispositif optoélectronique 110 comprend l'ensemble des éléments du dispositif optoélectronique 30 représenté sur les figures 1 et 2 et comprend, en outre, des murs réfléchissants 112 qui 30 s'étendent sur toute l'épaisseur des pixels de filtre PF IRCUT et PFIRBP et qui séparent les deuxièmes pixels de filtre PFIRBp des premiers pixels de filtre PF IRCUT et qui, en outre, pour chaque premier pixel de filtre PFIRCUT délimitent une portion du premier pixel de filtre PF IRCUT en vis-à-vis de chaque filtre coloré R, 35 G, B. Les murs 112 réfléchissent la lumière visible et le B16955 - DD18653 JB 27 rayonnement infrarouge, notamment le rayonnement proche infrarouge. Les murs 112 peuvent être métalliques ou comprendre un revêtement métallique d'épaisseur typiquement supérieure à 50 nm. Ceci permet, de façon avantageuse, de réduire la diaphonie 5 optique du dispositif optoélectronique 110. Les murs 112 peuvent être réalisés après les étapes de formation des pixels de filtre PFIRCUT et PFIRBp. La figure 21 est une vue en coupe d'un autre mode de réalisation d'un dispositif optoélectronique 115 dans lequel le 10 dispositif optoélectronique 115 comprend l'ensemble des éléments du dispositif optoélectronique 30 représenté sur les figures 1 et 2 et comprend, en outre, pour chaque premier pixel de filtre PFIRCUT, des lentilles 116 recouvrant le filtre interférentiel IRCUT du premier pixel de filtre PFIRCUT, chaque lentille 116 15 étant interposée entre le filtre interférentiel IRCUT et l'un des filtres colorés R, G et B. Le dispositif optoélectronique 115 comprend, en outre, pour chaque deuxième pixel de filtre PFIRBp, une lentille 118 recouverte par le filtre interférentiel IRBP du deuxième pixel de filtre PFIRBp, chaque lentille 118 étant 20 interposée entre le filtre interférentiel IRBP et le support 32. Ceci permet de diminuer la diaphonie optique du dispositif optoélectronique 115. Ces lentilles 116, 118 sont par exemple en nitrure de silicium pour assurer un contraste d'indice de réfraction suffisant avec le milieu avoisinant, par exemple un 25 oxyde, de préférence un écart supérieur à 0,5. Une étape de planarisation de la couche d'oxyde déposée au-dessus des lentilles 116, 118 en nitrure de silicium est de préférence réalisée avant la réalisation des filtres interférentiels IRBP. Des modes de réalisation particuliers ont été décrits. 30 Diverses variantes et modifications apparaîtront à l'homme de l'art. En particulier, bien que, dans les modes de réalisation décrits précédemment, chaque lentille 38 soit représentée centrée par rapport à la photodiode PH associée, il est clair que pour certaines applications, on peut décentrer chaque lentille par 35 rapport à la photodiode associée. En outre, dans les modes de B16955 - DD18653 JB 28 réalisation décrits précédemment, les procédés de fabrication peuvent être modifiés pour faire en sorte que les filtres interférentiels IRCUT des premiers filtres de pixel PFIRCUT varient en fonction de la position du filtre de pixel PFIRCUT dans 5 le dispositif optoélectronique. Divers modes de réalisation avec diverses variantes ont été décrits ci-dessus. On note que l'homme de l'art peut combiner divers éléments de ces divers modes de réalisation et variantes sans faire preuve d'activité inventive. En particulier, au moins 10 deux des modes de réalisation de dispositifs optoélectroniques 80, 85, 90, 95, 100, 105, 110, REVENDICATIONS1. Filtre interférentiel pixélisé (36) destiné à reposer sur un support (32) et comprenant, selon une direction d'empilement des premiers pixels de filtre (PFIRCUT) comprenant 5 chacun un premier filtre interférentiel (IRCUT) recouvert d'un premier bloc diélectrique (46) ; et des deuxièmes pixels de filtre(PFIRBP) comprenant chacun un deuxième bloc diélectrique (48), dont l'épaisseur est supérieure, ou égale à l'épaisseur du premier filtre 10 interférentiel, recouvert d'un deuxième filtre interférentiel (IRBP), dont l'épaisseur est inférieure ou égale à l'épaisseur du premier bloc diélectrique, dans lequel, pour au moins l'un des deuxièmes pixels de filtre, le deuxième bloc diélectrique du. deuxième pixel de filtre 15 est interposé entre les premiers filtres interférentiels de deux premiers pixels de filtre et le deuxième filtre interférentiel du deuxième pixel de filtre est interposé entre les premiers blocs diélectriques des deux premiers pixels de filtre, le filtre interférentiel pixélisé comprenant, entre 20 chaque paire de premier et. deuxième pixels de filtre adjacents, une zone de transition dont la dimension minimale entre le premier pixel de filtre et le deuxième pixel de filtre de ladite paire, perpendiculairement à la direction d'empilement, est inférieure à 500 nm, 25 et dans lequel le filtre interférentiel pixélisé comprend des première et deuxième faces opposées, la première face étant au contact du support et la deuxième face étant sensiblement plane. 2. Filtre interférentiel pixélisé selon la 30 revendication. 1, dans lequel chaque premier filtre interférentiel (IRCUT) comprend une alternance de premières couches diélectriques (42) d'un premier matériau diélectrique ayant un premier indice de réfraction dans le domaine visible et de deuxièmes couches diélectriques (44) d'un deuxième matériau diélectrique ayant un B16955 - 0018653 JB 30 deuxième indice de réfraction dans le domaine visible strictement inférieur au premier indice de réfraction et dans lequel chaque deuxième filtre interférentiel (IRE P) comprend une alternance de troisièmes couches diélectriques (50) d'un troisième matériau diélectrique ayant un troisième indice de réfraction dans le domaine infrarouge et de quatrièmes couches diélectriques (52) d'un quatrième matériau diélectrique ayant un quatrième indice de réfraction dans le domaine infrarouge strictement inférieur au troisième indice de réfraction ; ou dans lequel chaque premier filtre interférentiel (IRCUT) comprend une alternance des troisièmes couches diélectriques et des quatrièmes couches diélectriques et dans lequel chaque deuxième filtre interférentiel (IRBP) comprend une alternance des premières couches diélectriques et des quatrièmes couches diélectriques. 3. Filtre interférentiel pixélisé selon la revendication. 2, dans lequel le premier matériau diélectrique peut être choisi dans le groupe comprenant 11e nitrure de silicium (SiN), l'oxyde d'hafnium (Hf0x), l'oxyde d'aluminium (A10), un alliage d'aluminium, d'oxygène et d'azote (A10xNy), un alliage, de silicium, d'oxygène, de carbone et d'azote (SiOxCyNz), le nitrure de silicium (SiNx), l'oxyde de niobium (NbOx), l'oxyde de tantale (Ta0x), l'oxyde de titane (TiOx) et les mélanges d'au moins deux de ces composés. 4. Filtre interférentiel pixélisé selon la revendication 2 ou 3, dans lequel le deuxième matériau diélectrique et/ou le quatrième matériau diélectrique peuvent être chacun choisis dans le groupe comprenant le dioxyde de silicium (SiO2), le fluorure de magnésium. (MgF2), l'oxyde de silicium (SiOx), l'oxynitrure de silicium (SiOxNy), l'oxyde d'hafnium (Hf0x), l'oxyde d'aluminium. (A10), un film à base d'aluminium, d'oxygène et d'azote (A1.0xNy), un film à base de silicium, d'oxygène, de carbone et d'azote (SiOxCyN,), le nitrure de silicium (SiNx) et les mélanges d'au moins deux de ces composés. 516955 DD18653 JB 31 5. Filtre interférentiel pixélisé selon l'une quelconque des revendications 2 à 4, dans lequel le troisième matériau diélectrique peut être choisi dans le groupe comprenant le silicium amorphe (aSi), le silicium amorphe hydrogéné (aSiH) 5 et les mélanges de ces composés. 6. Capteur d'images (30 ; 80 ; 85 ; 90 ; 95 ; 100 ; 105 ; 110 ; 115) comprenant un support (32) et le filtre interférentiel pixélisé (36) selon l'une quelconque des revendications 1 à 5 reposant sur le support. 10 7. Capteur d'images selon la revendication 6, comprenant, en outre, une couche antireflet (34) entre le support (32) et le filtre interférentiel pixélisé (36). 8. Capteur d'images selon la revendication 6 ou 7, comprenant, pour chaque premier pixel de filtre (PFTR(M) et 15 recouvrant ledit premier pixel de filtre, au moins un filtre coloré (R) adapté à laisser passer la lumière visible seulement dans une première plage de longueurs d'onde et un filtre coloré (G) adapté à laisser passer la lumière visible seulement dans une deuxième plage de longueurs d'onde différentes de la première 20 plage. 9. Capteur d'images selon la revendication 8, comprenant, pour chaque filtre coloré (R) de chaque premier pixel de filtre (5 IRCUT), une première lentille (38) recouvrant ledit filtre coloré, et comprenant, pour chaque deuxième pixel de filtre 25 (PFIRBP), une deuxième lentille recouvrant le deuxième pixel de filtre. 10. Procédé de fabrication d'un filtre interférentiel pixélisé (36) selon l'une quelconque des revendications 1 à 5, comprenant. les étapes successives suivantes : 30 a) dépôt, sur un substrat (32), d'un premier empilement (58) de couches diélectrigues ayant la structure des premiers filtres interférentiels (IRCUT) b) gravure du premier empilement pour- retirer le premier empilement aux emplacements des deuxièmes pixels de B16955 - DD18653 3E 32 filtres (PFIRBp) et conserver les premiers filtres interférentiels aux emplacements des premiers pixels de filtre (PFIRCUT) ; c) dépôt d'une première couche isolante (60), ayant une épaisseur supérieure à l'épaisseur du premier empilement, sur les 5 premiers filtres interférentiels et entre les premiers filtres interférentiels ; d) gravure d'au moins une partie de la première couche isolante sur les premiers filtres interférentiels ; e) dépôt d'un deuxième empilement (62) de couches 10 diélectriques ayant la structure des deuxièmes filtres interférentiels (IRBP) ; fj gravure du. deuxième empilement pour retirer le deuxième empilement aux emplacements des premiers pixels de filtres et conserver les deuxièmes filtres interférentiels aux 15 emplacements des deuxièmes pixels de filtre ; g) dépôt d'une deuxième couche isolante (64), ayant une épaisseur supérieure à. l'épaisseur du. deuxième empilement, sur les deuxièmes filtres interférentiels et entre les deuxièmes filtres interférentiels ; et 20 h) gravure d'au moins une partie de la deuxième couche isolante sur les deuxièmes filtres interférentiels. 11. Procédé selon la revendication 10, dans leguel, à. l'étape a), le premier empilement (58) est déposé sur un support (32) comprenant au moins une zone en relief (70), le procédé 25 comprenant, à l'étape b), la gravure de la partie du premier empilement recouvrant la zone en relief. 12. Procédé selon la revendication 10 ou 11, dans lequel la gravure de la première couche isolante (60) et/ou de la deuxième couche isolante (64) compreud une étape de polissage mécano-30 chimique.